НОВАЯ КОМПОЗИЦИЯ ИЗ ПОЛИИЗОЦИАНАТА И ПОЛИЭФИРНОГО МОНОАМИНА

1. Применение композиции, полученной путем реакции полиизоцианата с индексом 100-250, который представляет собой дифенилметанизоцианат, необязательно содержащий гомолог, содержащий 3 или более изоцианатные группы, и/или вариант такого диизоцианата, с моноалкилэфиром полиоксиалкиленмоноамина, имеющим среднюю молекулярную массу 550-3000 и содержание оксиэтилена более чем 50% по весу, рассчитанного на массу моноамина, и алкильную группу, имеющую 1-4 атома углерода, в качестве пластификатора в термопластичных и термореактивных материалах, содержащих менее чем 50% жестких блоков, и содержащих некоторое количество уретановых и/или мочевинных групп.
2. Применение по п.1, где моноамин имеет молекулярную массу 800-2500 и содержание оксиэтилена 60-90% по весу, и где алкильная группа представляет собой метильную группу.
3. Применение по пп.1-2, где композиция была получена путем реакции при индексе более 100.
4. Применение по п.1, где композиция содержит биуретовые группы.
5. Применение по п.1, где полиизоцианат выбирается из
- карбодиимида и/или уретонимина модифицированного варианта дифенилметандиизоцианата, содержащего по крайней мере 35% по весу 4,4'-дифенилметандиизоцианата, варианта, содержащего NCO в количестве 20% по весу или более;
- уретана модифицированного варианта дифенилметандиизоцианата, содержащего по крайней мере 35% по весу 4,4'-дифенилметандиизоцианата, варианта, содержащего NCO в количестве 20% по весу или более и являющегося продуктом реакции избытка этого дифенилметандиизоцианата и полиола, имеющего среднюю номинальную гидроксильную функциональность 2-4 и среднюю молекулярную массу не более 1000;
- дифенилметандиизоцианата, содержащего гомолог, содержащий 3 или более изоцианатные группы; и
- смесей любых вышеупомянутых диизоцианатов.
6. Способ получения пластифицированного термопластичного и термореактивного материала с содержанием жестких блоков менее 50%, содержащего некоторое количество уретановых и/или мочевинных групп, который включает в себя объединение и смешение композиции, полученной путем реакции полиизоцианата с индексом 100-250, который представляет собой дифенилметанизоцианат, необязательно содержащий гомолог, содержащий 3 или более изоцианатные группы, и/или вариант такого диизоцианата, с моноалкилэфиром полиоксиалкиленмоноамина, имеющим среднюю молекулярную массу 550-3000 и содержание оксиэтилена более чем 50% по весу, рассчитанного на массу моноамина, и алкильную группу, имеющую 1-4 атома углерода, с 1) компонентами, используемыми для получения вышеупомянутых термопластичных и термореактивных материалов и позволяющими этим компонентам реагировать до образования вышеупомянутых материалов и/или 2) с таким термопластичным материалом, и где количество композиции варьируется от 5 до 80% по весу в расчете на общий вес этого материала и этой композиции.
7. Способ по п.6, где моноамин имеет молекулярную массу 800-2500 и содержание оксиэтилена 60-90% по весу, и где алкильная группа представляет собой метильную группу.
8. Способ по п.6, где композиция была получена путем реакции при индексе больше, чем 100.
9. Способ по п.6, где композиция содержит биуретовые группы.
10. Способ по п.6, где полиизоцианат выбирается из
- карбодиимида и/или уретонимина модифицированного варианта дифенилметандиизоцианата, содержащего по крайней мере 35% по весу 4,4'-дифенилметандиизоцианата, варианта, содержащего NCO в количестве 20% по весу или более;
- уретана модифицированного варианта дифенилметандиизоцианата, содержащего по крайней мере 35% по весу 4,4'-дифенилметандиизоцианата, варианта, содержащего NCO в количестве 20% по весу или более и являющегося продуктом реакции избытка этого дифенилметандиизоцианата и полиола, имеющего среднюю номинальную гидроксильную функциональность 2-4 и среднюю молекулярную массу не более 1000;
- дифенилметандиизоцианата, содержащего гомолог, содержащий 3 или более изоцианатные группы; и
- смесей любых вышеупомянутых диизоцианатов.
11. Пластифицированный термопластичный или термореактивный материал с содержанием жестких блоков менее 50%, содержащий некоторое количество уретановых и/или мочевинных групп, содержащий композицию, полученную путем реакции полиизоцианата с индексом 100-250, который представляет собой дифенилметанизоцианат, необязательно содержащего гомолог, содержащий 3 или более изоцианатные группы, и/или вариант такого диизоцианата, с моноалкилэфиром полиоксиалкиленмоноамина, имеющим среднюю молекулярную массу 550-3000 и содержание оксиэтилена более чем 50% по весу, рассчитанного на массу моноамина, и алкильную группу, имеющую 1-4 атома углерода, и где количество композиции варьируется от 5 до 80% по весу в расчете на общий вес этого материала и этой композиции.
12. Материал по п.11, где моноамин имеет молекулярную массу 800-2500 и содержание оксиэтилена 60-90% по весу, и где алкильная группа представляет собой метильную группу.
13. Материал по пп.11-12, где полиизоцианат выбирается из
- карбодиимида и/или уретонимина модифицированного варианта дифенилметандиизоцианата, содержащего по крайней мере 35% по весу 4,4'-дифенилметандиизоцианата, варианта, содержащего NCO в количестве 20% по весу или более;
- уретана модифицированного варианта дифенилметандиизоцианата, содержащего по крайней мере 35% по весу 4,4'-дифенилметандиизоцианата, варианта, содержащего NCO в количестве 20% по весу или более и являющегося продуктом реакции избытка этого дифенилметандиизоцианата и полиола, имеющего среднюю номинальную гидроксильную функциональность 2-4 и среднюю молекулярную массу не более 1000;
- дифенилметандиизоцианата, содержащего гомолог, содержащий 3 или более изоцианатные группы; и
- смесей любых вышеупомянутых диизоцианатов.